발명자 들 은 , 상기 의 과제 를 해결 하 기 위해 , 변형 제거 어닐링 후 의 자속 밀도 ( B 50 ) 에 미치 는 성분 조성 및 제조 조건 의 영향 에 착안 하 여 예의 검토 를 거듭 했 다 . 그 결과 , 강 중 의 불순물 원소 를 최대한 저감 한 후 에 , Si 함유량 을 높임 으로써 , 마무리 어닐링 후 의 강판 을 고강도 화 할 수 있 고 , 또한 , 상기 마무리 어닐링 후 의 강판 에 , 승 온 속도 를 종래 기술 보다 높인 변형 제거 어닐링 을 실시 함 으로써 자속 밀도 의 저하 가 작 고 또한 저 철손 의 자기 특성 을 부여 할 수 있 는 것 , 따라서 , 1 개 의 마무리 어닐링 후 의 강판 으로부터 , 고강도 의 로터 코 어재 와 , 저 철손 또한 고자 속 밀도 의 스테이 터 코 어재 를 동시 에 채취 할 수 있 는 것 을 발견 하 여 , 본 발명 을 개발 하 기 에 이르 렀다 .